(57)【特許請求の範囲】
【請求項１】
基材と、離型層と、転写層とをこの順に備える熱転写シートであって、
前記離型層が、アルミナまたはアルミナ水和物の少なくとも１種と、バインダー樹脂と、を含み、
前記アルミナまたはアルミナ水和物の少なくとも１種と、前記バインダー樹脂との固形分比（アルミナまたはアルミナ水和物／バインダー樹脂）が、質量基準で、７／３以上、９／１以下であることを特徴とする、熱転写シート。
【請求項２】
前記転写層が、剥離層を備える、請求項１に記載の熱転写シート。
【請求項３】
前記剥離層が、ワックスを含む、請求項２に記載の熱転写シート。
【請求項４】
前記転写層が、前記剥離層上に、着色層をさらに備える、請求項２又は３に記載の熱転写シート。
【請求項５】
前記バインダー樹脂が、水性樹脂である、請求項１〜４のいずれか一項に記載の熱転写シート。
【請求項６】
前記水性樹脂が、水性ビニル系樹脂である、請求項５に記載の熱転写シート。
【請求項７】
前記水性ビニル系樹脂が、ポリビニルピロリドン及び酢酸ビニル−ビニルピロリドン共重合体の少なくとも一つである、請求項６に記載の熱転写シート。
【請求項８】
転写層の厚さが、１μｍ以上、６μｍ以下である、請求項１〜７のいずれか一項に記載の熱転写シート。
【発明の詳細な説明】
【技術分野】
【０００１】
本発明は熱転写シートに関し、より詳細には、基材と、離型層と、転写層とを備える熱転写シートに関する。
【背景技術】
【０００２】
従来、樹脂フィルム等の基材及び着色剤を含有する着色層を備える着色層転写シートに対して、サーマルヘッド等を用いてエネルギーを印加し、紙やプラスチックシート等の被転写体上に、着色層を転写することにより画像の形成を行う、熱溶融転写方式が知られている。
熱溶融転写方式により形成される画像は、高濃度で鮮鋭性に優れているため、該方式は、文字、線画等の２値画像の記録に適している。また、熱溶融転写方式によれば、宛名、顧客情報、ナンバリング、バーコード等の可変情報を、コンピューター及び熱転写プリンターを用いて、被転写体に記録できる。【０００３】
また、上記のようにして形成させた画像等の耐摩耗性等の耐久性を向上させるべく、画像上に、保護層を備える保護層転写シートを重ね合わせ、サーマルヘッド等を用いてエネルギーを印加し、保護層を転写することが行われている。【０００４】
上記の着色層転写シート及び保護層転写シート等の熱転写シートには、着色層や保護層等の転写層と、基材等との間に離型層を設けることが提案されており（特許文献１）、これにより、転写層と基材等との間の剥離力を調整し、保管時等の非加熱時における転写層の基材等からの剥離（いわゆる、箔落ち）を防止している。
しかしながら、従来の離型層は、非加熱時における転写層と基材等との間の密着力を十分なものとできず、箔落ちの発生を完全に防止できないものであったり、加熱時における剥離力が高くなり過ぎてしまい、転写層が良好に転写されず、剥離痕を発生させてしまうものであったりと、改善の余地があった。【０００５】
また、このような熱転写シートには、剥離痕以外にも、転写層の転写時に尾引き等の転写不良が生じない、高い転写性が要求される。
なお、本発明において、「尾引き」は、転写層を被転写体上に転写するときに、転写層の転写領域と非転写領域の境界を起点とし、該境界から非転写領域側にはみ出すように転写層が転写されてしまう現象を意味する。
【先行技術文献】
【特許文献】
【０００６】
【特許文献１】特開２０１６−１５９５０７号公報
【発明の概要】
【発明が解決しようとする課題】
【０００７】
本発明は上記のような状況に鑑みてなされたものであり、箔落ちの発生を防止できると共に、剥離痕や尾引き等の転写不良が生じない高い転写性を有する熱転写シートを提供することを主たる課題とする。
【課題を解決するための手段】
【０００８】
本発明の熱転写シートは、基材と、離型層と、転写層とをこの順に備え、離型層が、アルミナまたはアルミナ水和物の少なくとも１種と、バインダー樹脂と、を含むことを特徴とする。【０００９】
一実施形態において、上記転写層は、剥離層を備える。【００１０】
一実施形態において、上記剥離層は、ワックスを含む。【００１１】
一実施形態において、上記転写層は、剥離層上に、着色層をさらに備える。【００１２】
一実施形態において、上記アルミナまたはアルミナ水和物の少なくとも１種と、バインダー樹脂との固形分比（アルミナまたはアルミナ水和物／バインダー樹脂）は、質量基準で、７／３以上、９／１以下である。【００１３】
一実施形態において、上記バインダー樹脂は、水性樹脂である。【００１４】
一実施形態において、上記水性樹脂は、水性ビニル系樹脂である。【００１５】
一実施形態において、上記水性ビニル系樹脂は、ポリビニルピロリドン及び酢酸ビニル−ビニルピロリドン共重合体の少なくとも一つである。【００１６】
一実施形態において、上記転写層の厚さは、２μｍ以上、６μｍ以下である。
【発明の効果】
【００１７】
本発明によれば、箔落ちの発生を防止できると共に、剥離痕や尾引き等の転写不良の発生を防止できる高い転写性を有する熱転写シートを提供できる。
【図面の簡単な説明】
【００１８】
【図１】本発明の熱転写シートの一つの実施形態を示す概略断面図である。
【図２】本発明の熱転写シートの一つの実施形態を示す概略断面図である。
【図３】実施例の画像形成性試験において印字したｌａｄｄｅｒバーコードを示す。
【発明を実施するための形態】
【００１９】
（熱転写シート）
本発明による熱転写シート１０は、図１に表すように、基材１１と、離型層１２と、転写層１３とをこの順に備える。
また、一実施形態において、図１に表すように、転写層１３は、剥離層１４及び着色層１５を備える。
また、一実施形態において、図１に表すように、本発明による熱転写シート１０は、背面層１６を備える。
さらに、一実施形態において、図２に表すように、転写層１３は、接着層１７を備える。
以下、本発明による熱転写シートが備える各層について説明する。
【００２０】
（基材）
基材は、熱転写時に加えられる熱エネルギー（例えば、サーマルヘッドによる熱）に耐え得る耐熱性を有し、転写層を支持できる機械的強度や耐溶剤性を有するものであれば、特に制限なく使用できる。
【００２１】
基材として、例えば、ポリエチレンテレフタレート（ＰＥＴ）、ポリブチレンテレフタレート（ＰＢＴ）、ポリエチレンナフタレート（ＰＥＮ）、ポリエチレンテレフタレート−イソフタレート共重合体及びテレフタル酸−シクロヘキサンジメタノール−エチレングリコール共重合体等のポリエステル系樹脂、ナイロン６及びナイロン６，６等のポリアミド系樹脂、ポリエチレン（ＰＥ）、ポリプロピレン（ＰＰ）及びポリメチルペンテン等のポリオレフィン系樹脂、ポリ塩化ビニル、ポリビニルアルコール（ＰＶＡ）、ポリ酢酸ビニル、塩化ビニル−酢酸ビニル共重合体、ポリビニルブチラール及びポリビニルピロリドン（ＰＶＰ）等のビニル系樹脂、ポリアクリレート、ポリメタアクリレート及びポリメチルメタアクリレート等の（メタ）アクリル系樹脂、ポリイミド及びポリエーテルイミド等のポリイミド系樹脂、スチレン系樹脂、並びにセロファン、セルロースアセテート、ニトロセルロース、セルロースアセテートプロピオネート（ＣＡＰ）及びセルロースアセテートブチレート（ＣＡＢ）等のセルロース系樹脂等から構成されるフィルム（以下、単に「樹脂フィルム」という。）を使用できる。
上記した樹脂の中でも、耐熱性及び機械的強度という観点から、ＰＥＴ及びＰＥＮ等のポリエステル系樹脂が好ましく、ＰＥＴが特に好ましい。
なお、本発明において、「（メタ）アクリル」とは「アクリル」と「メタクリル」の両方を包含することを意味する。
【００２２】
また、上記した樹脂フィルムの積層体を基材として使用することもできる。
樹脂フィルムの積層体は、ドライラミネーション法、ウェットラミネーション法及びエクストリュージョン法等を利用することにより作製できる。
【００２３】
基材が樹脂フィルムである場合、該樹脂フィルムは、延伸フィルムであっても、未延伸フィルムであってもよいが、強度という観点からは、一軸方向又は二軸方向に延伸された延伸フィルムを使用することが好ましい。
【００２４】
また、離型層及び背面層との密着性の向上及び耐ブロッキング性の向上という観点から、基材は、その表面に凹凸を有することが好ましい。
基材表面への凹凸形成手段としては、例えば、マット材練り込み加工、サンドブラスト加工、ヘアライン加工、マットコーティング加工及びケミカルエッチング加工等が挙げられる。マット材練り込み加工は、無機物又は有機物を練り込んだ樹脂により、基材を形成する加工法である。マットコーティング加工は、基材表面に、有機物又は無機物を含むコート材をコーティングし、基材表面に凹凸を付与する加工法である。
【００２５】
基材の厚さは、３．０μｍ以上、１２．０μｍ以下であることが好ましく、４．０μｍ以上、６．０μｍ以下であることがより好ましい。基材の厚さを上記数値範囲とすることにより、基材の機械的強度と、熱転写時の熱エネルギーの伝達を良好なものにできる。
【００２６】
（離型層）
離型層は、基材と転写層との間に設けられ、熱転写時に基材側に留まる層である。
本発明の熱転写シートが備える離型層は、アルミナまたはアルミナ水和物の少なくとも１種と、バインダー樹脂と、を含むことを特徴とするものであり、これにより、非加熱時における転写層との間の剥離力を改善でき、箔落ちの発生を防止できる。さらに、剥離痕や尾引き等の転写不良の発生を防止できる高い転写性を熱転写シートに付与できる。
【００２７】
離型層は、アルミナを適当な溶剤に分散させた分散液とバインダー樹脂とを含む離型層形成用組成物や、アルミナゾルとバインダー樹脂とを含む離型層形成用組成物等を用いて形成できる。具体的には、後述するような離型層形成用組成物を水又は適当な溶媒へ分散又は溶解して、ロールコート法、リバースロールコート法、グラビアコート法、リバースグラビアコート法、バーコート法及びロッドコート法等の公知の手段により、基材上に塗布して塗膜を形成させ、これを乾燥させることにより形成できる。
【００２８】
離型層において、アルミナまたはアルミナ水和物の少なくとも１種と、バインダー樹脂との割合は、質量基準で、固形分比が６／４以上、９５／５以下であることが好ましく、７／３以上、９／１以下であることがより好ましい。
アルミナまたはアルミナ水和物の少なくとも１種と、バインダー樹脂との固形分比を上記数値範囲とすることにより、箔落ちの発生をさらに防止できると共に、転写性をさらに良好なものにできる。
【００２９】
本発明において、アルミナゾルとは、水系溶媒中にアルミナ水和物のコロイド粒子を分散させたゾルのことを意味する。なお、アルミナゾルは、水和されていない酸化アルミニウムを含んでいてもよい。
アルミナ水和物としては、Ａｌ（ＯＨ）３、ＡｌＯ（ＯＨ）及びＡｌ５Ｏ７（ＯＨ）等が挙げられる。
また、水系溶媒としては、水、塩酸、酢酸水溶液、硝酸水溶液、アルコール及びメチルイソブチルケトン等が挙げられる。
【００３０】
アルミナ水和物の結晶構造は、特に限定されるものではなく、ベーマイト結晶、擬ベーマイト結晶及びアモルファス結晶等、任意の構造のものを使用できる。また、その形状についても特に限定されず、粒状、棒状、繊維状及び羽毛状等、任意の形状のものを使用できる。
【００３１】
アルミナ水和物のコロイド粒子の一次粒子径は、２．０ｎｍ以上、３０．０ｎｍ以下であることが好ましく、５．０ｎｍ以上、２０．０ｎｍ以下であることがより好ましい。アルミナ水和物のコロイド粒子の一次粒子径を上記数値範囲とすることにより、箔落ちの発生をさらに防止できると共に、転写性をさらに良好なものにできる。
なお、本発明において、「一次粒子径」とは、体積平均粒子径を意味し、粒度分布・粒径分布測定装置（ナノトラック粒度分布測定装置、日機装（株）製）を用いてＪＩＳ  Ｚ  ８８１９−２（２００１年）に準拠して測定できる。
【００３２】
アルミナゾルの固形分濃度は、５質量％以上、２０質量％以下であることが好ましく、７．５質量％以上、１５質量％以下であることがより好ましい。アルミナゾルの固形分濃度を上記数値範囲とすることにより、箔落ちの発生をさらに防止できると共に、転写性をさらに良好なものにできる。
【００３３】
離型層形成用組成物におけるアルミナゾルの固形分含有量は、離型層形成用組成物の固形分総量１００質量％に対し、６０質量％以上、９５質量％以下であることが好ましく、７０質量％以上、９０質量％以下であることがより好ましい。アルミナゾルの含有量を上記数値範囲とすることにより、箔落ちの発生をさらに防止できると共に、転写性をさらに良好なものにできる。
【００３４】
アルミナゾルは、アルミニウムアルコキシドの加水分解、アルミニウム塩のアルカリによる中和、アルミン酸塩の加水分解等の従来公知の方法により作製できる。
アルミナゾルは、上記方法により作製したものに限定されず、市販されるものを使用できる。
【００３５】
バインダー樹脂としては、水性樹脂を使用できる。
本発明において、「水性樹脂」とは、水系溶媒に溶解可能な水溶性樹脂、及び水系溶媒に不溶性であるが、エマルジョンやディスパージョンのように、水系溶媒に分散可能な樹脂（以下、単に「水分散性樹脂」という。）を含む。さらに、本発明においては、水溶性樹脂又は水分散性樹脂であって、有機溶剤にも溶解可能な樹脂も含まれる。
なお、「水系溶媒」とは、水又は水を主成分とする溶媒を意味する。水と併用可能な溶媒としては、例えば、メタノール、エタノール、イソプロパノール及びｎ−プロパノール等のアルコール類、エチレングリコール及びジエチレングリコール等のグリコール類、並びにアセトン及びメチルエチルケトン等のケトン類等が挙げられる。
【００３６】
水性樹脂としては、例えば、水性ポリエステル系樹脂、水性ポリウレタン系樹脂、水性エポキシ樹脂、水性（メタ）アクリル系樹脂、水性ポリオレフィン系樹脂、水性セルロース系樹脂、水性ビニル系樹脂及び水性（メタ）アクリル系樹脂等が挙げられる。
また、上記した樹脂に限定されるものではなく、カゼイン、ゼラチン、寒天及びデンプン等を使用してもよい。
【００３７】
水性ポリエステル系樹脂としては、水酸基、カルボキシル基、アミノ基、カルボン酸基及びスルホン酸基等の親水性官能基を有するポリエステル系樹脂が挙げられる。より具体的には、エチレングリコール、プロピレングリコール、１，３−ブチレングリコール及びジプロピレングリコール等のアルコール化合物と、フタル酸、無水フタル酸、イソフタル酸、テレフタル酸、コハク酸及び無水コハク酸等との重合物が挙げられる。
【００３８】
水性ポリウレタン系樹脂としては、ヘキサメチレンジイソシアネート、２，２，４−トリメチルヘキサメチレンジイソシアネート、１，４−シクロヘキサンジイソシアネート及びキシリレンジイソシアネート等のイソシアネート化合物と、上記アルコール化合物との重合物が挙げられる。
【００３９】
水性エポキシ樹脂としては、ビスフェノールＡ型エポキシ樹脂及びビスフェノールＦ型エポキシ樹脂等のエポキシ樹脂を、界面活性剤を使用して強制的に乳化させたもの、エポキシ樹脂と（メタ）アクリル系樹脂とを反応させた後、アンモニア等を用いて中和し、分散させたもの等が挙げられる。
【００４０】
水性（メタ）アクリル系樹脂としては、ポリ（メタ）アクリル酸、２−ヒドロキシメチルアクリレート及び２−ヒドロキシエチルアクリレート等が挙げられる。
【００４１】
水性ポリオレフィン系樹脂としては、エチレンと、メタクリル酸、マレイン酸、フマル酸、イタコン酸及びクロトン酸等の不飽和カルボン酸と、を高温高圧下において共重合した後、アンモニア又はアミン化合物等を用いて中和し、分散させたもの等が挙げられる。
【００４２】
水性セルロース系樹脂としては、メチルセルロース、エチルセルロース、カルボキシメチルセルロース、ヒドロキシプロピルセルロース、ヒドロキシエチルメチルセルロース及びヒドロキシプロピルメチルセルロース等が挙げられる。
【００４３】
水性ビニル系樹脂としては、ＰＶＰ、酢酸ビニル−ビニルピロリドン共重合体、エチレン−酢酸ビニル共重合体、ＰＶＡ、ポリビニルアセタール、ポリ酢酸ビニル及びポリ塩化ビニル等が挙げられる。
【００４４】
上記した樹脂の中でも、箔落ち防止性及び転写性向上の観点からは、水性ビニル系樹脂が好ましく、ＰＶＰ及び酢酸ビニル−ビニルピロリドン共重合体が特に好ましい。
【００４５】
離型層形成用組成物におけるバインダー樹脂の固形分含有量は、離型層形成用組成物の固形分総量１００質量％に対し、５質量％以上、４０質量％以下であることが好ましく、１０質量％以上、３０質量％以下であることがより好ましい。バインダー樹脂の含有量を上記数値範囲とすることにより、箔落ちの発生をさらに防止できると共に、剥離性をさらに良好なものにできる。
【００４６】
また、一実施形態において、離型層は、シリコーンオイル、リン酸エステル系可塑剤、フッ素系化合物、ワックス、金属石鹸、及びフィラー等の離型材を含む。
【００４７】
離型層の厚さは、箔落ち防止性及び転写性向上の観点からは、０．０１μｍ以上、０．５μｍ以下であることが好ましく、０．０２μｍ以上、０．２μｍ以下であることがより好ましい。
【００４８】
（転写層）
本発明の熱転写シートは、離型層上に転写層を備え、上記したように、転写層は、剥離層、着色層、および接着層のうち少なくとも何れか１つを備える。
【００４９】
転写層の厚さは、２μｍ以上、６μｍ以下であることが好ましく、３μｍ以上、５μｍ以下であることがより好ましい。転写層の厚さを上記数値範囲とすることにより、箔落ちの発生をより効果的に防止できる。
さらに、転写層が着色層を備える場合、表面に凹凸を有する被転写体に対しても、良好な画像を形成できる。
【００５０】
常温（２２℃）における転写層の離型層からの剥離力は、４ｇ／１．５ｃｍ以上、２０ｇ／１．５ｃｍ以下であることが好ましく、６ｇ／１．５ｃｍ以上、１５ｇ／１．５ｃｍ以下であることがより好ましい。常温における転写層の離型層からの剥離力を上記数値範囲とすることにより、箔落ちの発生をより顕著に防止できる。
なお、本発明において、転写層の離型層からの剥離力とは、転写層を離型層から剥離する際の剥離力（ｇ）を剥離幅（ｃｍ）で除した値をいうものとする。転写層と離型層との間の剥離力の測定は、両面テープを熱転写シート上に貼りつけ、フォースゲージを用いて９０度方向に剥離することにより行うことができる。
【００５１】
また、４０℃における転写層の離型層からの剥離力は、２０ｇ／１．５ｃｍ以上、７０ｇ／１．５ｃｍ以下であることが好ましく、３０ｇ／１．５ｃｍ以上、５０ｇ／１．５ｃｍ以下であることがより好ましい。４０℃における転写層の離型層からの剥離力を上記数値範囲とすることにより、熱転写シートの転写性を向上させることができる。
【００５２】
（剥離層）
一実施形態において、本発明の熱転写シートは、離形層と着色層との間に剥離層を備える。離型層は、転写層を構成する層であり、熱転写シートが該層を備えることにより、転写層の転写性を向上させることができる。
【００５３】
一実施形態において、剥離層は、例えば、セルロース系樹脂、エチレン−酢酸ビニル共重合体等のビニル系樹脂、ポリウレタン系樹脂、シリコーン系樹脂、エチレン−エチルアクリレート共重合体等の（メタ）アクリル系樹脂、フッ素系樹脂やワックス等を含んでなる。
上記した材料の中でも、箔落ちの発生をさらに防止できるため、剥離層は、エチレン−酢酸ビニル共重合体及びエチレン−エチルアクリレート共重合体の少なくともいずれか一方を含むことが好ましい。
また、上記した材料の中でも、熱転写シートの転写性を向上させることができることから、剥離層は、ワックスを含むことが好ましく、融点又は軟化点が７０℃以上、１２０℃以下のワックスを含むことがより好ましい。
【００５４】
ワックスとしては、例えば、蜜蝋、鯨蝋、木蝋、米ぬか蝋、カルナバワックス、キャンデリラワックス及びモンタンワックス等の天然ワックス、シリコーンワックス、パラフィンワックス、マイクロクリスタリンワックス、酸化ワックス、オゾケライト、セレシン、エステルワックス及びポリエチレンワックス等の合成ワックス、マルガリン酸、ラウリン酸、ミリスチン酸、パルミチン酸、ステアリン酸、フロイン酸及びベヘニン酸等の高級飽和脂肪酸、ステアリルアルコール及びベヘニルアルコール等の高級飽和一価アルコール、ソルビタンの脂肪酸エステル等の高級エステル、ステアリン酸アミド並びにオレイン酸アミド等の高級脂肪酸アミド等が挙げられる。
【００５５】
また、剥離層は、イソプレンゴム、ブチルゴム及びニトリルゴム等のゴム類を含むことができる。剥離層がゴム類を含むことにより、剥離層の弾力性を向上させることができ、熱転写シートと被転写体との密着性を向上させることができる。
【００５６】
剥離層の厚さは、乾燥状態で、０．１μｍ以上、５．０μｍ以下であることが好ましい。剥離層の厚さを上記数値範囲とすることにより、転写層の転写性を向上させることができる。乾燥塗膜の厚さを上記数値範囲とすることにより、離形層と着色層の過度な接着を防ぎ良好な剥離効果をもちつつ、印字の際良好な転写感度を得ることができる。
【００５７】
剥離層の形成は、剥離層形成用塗工液を、従来公知のホットメルトコート、ホットラッカーコート、グラビアダイレクトコート、グラビアリバースコート、ナイフコート、エアコート及びロールコート等の方法により行うことができる。
【００５８】
（着色層）
着色層は、着色剤及びバインダー樹脂を含んでなる。
着色層に含まれる着色剤としては、要求される色調等に応じ、カーボンブラック、無機顔料、有機顔料及び染料から適宜選択して使用できる。例えば、バーコード印字の場合には、特に十分な黒色濃度を有し、光や熱等により変色又は褪色しないものが好ましい。このような着色剤としては、例えば、ランプブラック等のカーボンブラック、グラファイト及びニグロシン染料等が挙げられる。また、カラー印字が要求される場合には、他の有彩色の染料又は顔料が用いられる。
【００５９】
着色層における着色剤の含有量は、着色層に含まれるバインダー樹脂１００質量部に対して、２０質量部以上、６０質量部以下であることが好ましく、３０質量部以上、５０質量部以下であることがより好ましい。
【００６０】
着色層に含まれるバインダー樹脂としては、（メタ）アクリル系樹脂、ポリオレフィン系樹脂、ビニル系樹脂、ポリエステル系樹脂、ポリウレタン系樹脂、セルロース系樹脂、アミド系樹脂及びフェノール樹脂等が挙げられる。
【００６１】
着色層におけるバインダー樹脂の含有量は、４０質量％以上、８０質量％以下であることが好ましく、５０質量％以上、７０質量％以下であることがより好ましい。
【００６２】
一実施形態において、着色層は、上記したワックスを含む。また、着色層は、本発明の特性を損なわない範囲において、充填材、可塑剤、帯電防止剤、紫外線吸収剤等の添加材を含んでいてもよい。
【００６３】
着色層の厚さは、０．５μｍ以上、２．０μｍ以下であることが好ましく、０．８μｍ以上、１．５μｍ以下であることがより好ましい。
着色層の厚さを上記数値範囲とすることにより、熱転写シートの転写性を維持しつつ、表面に凹凸を有する被転写体に対する画像形成性を向上させることができる。
【００６４】
着色層は、上記材料を水又は適当な溶媒へ分散又は溶解して、ロールコート法、リバースロールコート法、グラビアコート法、リバースグラビアコート法、バーコート法及びロッドコート法等の公知の手段により、剥離層上に塗布して塗膜を形成させ、これを乾燥させることにより形成できる。
【００６５】
（接着層）
一実施形態において、本発明の熱転写シートは、接着層を備える。熱転写シートが接着層を備えることにより、転写層の被転写体に対する接着性を向上させることができる。
【００６６】
接着層は、加熱することにより軟化し、接着性を発揮する熱可塑性樹脂を含んでなる。
熱可塑性樹脂としては、例えば、ポリエステル系樹脂、塩化ビニル、酢酸ビニル及びエチレン−酢酸ビニル共重合体等のビニル系樹脂、（メタ）アクリル系樹脂、（メタ）アクリル系樹脂、ポリウレタン系樹脂、セルロース系樹脂、メラミン系樹脂、ポリアミド系樹脂、ポリオレフィン系樹脂、並びにスチレン系樹脂等が挙げられる。
【００６７】
接着層の厚さは、０．１μｍ以上、０．６μｍ以下であることが好ましく、０．２μｍ以上、０．５μｍ以下であることがより好ましい。
接着層の厚さを上記数値範囲とすることにより、熱転写シートの転写性を維持しつつ、被転写体に対する転写層の接着力を良好なものにできる。
【００６８】
接着層は、上記材料を水又は適当な溶媒へ分散又は溶解して、ロールコート法、リバースロールコート法、グラビアコート法、リバースグラビアコート法、バーコート法及びロッドコート法等の公知の手段により、着色層等の上に塗布して塗膜を形成させ、これを乾燥させることにより形成できる。
【００６９】
（背面層）
一実施形態において、本発明の熱転写シートは、転写層が設けられていない基材の面に、背面層を備える。熱転写シートが背面層を備えることにより、熱転写時の加熱によるスティッキングやシワ等の発生を防止できる。
【００７０】
一実施形態において、背面層は、バインダー樹脂を含む。バインダー樹脂としては、例えば、セルロース系樹脂、スチレン系樹脂、ビニル系樹脂、ポリエステル系樹脂、ポリウレタン系樹脂、シリコーン変性ウレタン系樹脂、フッ素変性ウレタン系樹脂及び（メタ）アクリル系樹脂等が挙げられる。これらの中でも、スチレン系樹脂、具体的には、スチレン−アクリロニトリル共重合体の使用がサーマルヘッドと背面層の焼き付き、カスの発生防止の観点から好ましい。
【００７１】
また、一実施形態において、背面層は、イソシアネート化合物等との併用により硬化する２液硬化型の樹脂をバインダー樹脂として含む。このような樹脂としては、ポリビニルアセタール系樹脂やポリビニルブチラール系樹脂等が挙げられる。
イソシアネート化合物としては、特に制限なく従来公知のイソシアネート化合物を使用できるが、その中でも、芳香族系イソシアネートのアダクト体を使用することが望ましい。芳香族系ポリイソシアネートとしては、２，４−トルエンジイソシアネート、２，６−トルエンジイソシアネート、又は、２，４−トルエンジイソシアネートと２，６−トルエンジイソシアネートの混合物、１，５−ナフタレンジイソシアネート、トリジンジイソシアネート、ｐ−フェニレンジイソシアネート、ｔｒａｎｓ−シクロヘキサン−１，４−ジイソシアネート、キシリレンジイソシアネート、トリフェニルメタントリイソシアネート、トリス（イソシアネートフェニル）チオフォスフェートが挙げられ、特に２，４−トルエンジイソシアネート、２，６−トルエンジイソシアネート、又は、２，４−トルエンジイソシアネートと２，６−トルエンジイソシアネートの混合物が好ましい。
【００７２】
一実施形態において、背面層は、無機又は有機の微粒子を含む。背面層が、このような微粒子を含むことにより、熱転写時の加熱によるスティッキングやシワ等の発生をより防止できる。
【００７３】
無機微粒子としては、例えば、タルク及びカオリン等の粘土鉱物、炭酸カルシウム及び炭酸マグネシウム等の炭酸塩、水酸化アルミニウム及び水酸化マグネシウム等の水酸化物、硫酸カルシウム等の硫酸塩、シリカ等の酸化物、グラファイト、硝石、並びに窒化ホウ素等の無機微粒子が挙げられる。
有機微粒子としては、（メタ）アクリル系樹脂、テフロン（登録商標）樹脂、シリコーン系樹脂、ラウロイル系樹脂、フェノール系樹脂、アセタール系樹脂、スチレン系樹脂及びポリアミド系樹脂等からなる有機樹脂微粒子、又はこれらを架橋材と反応させた架橋樹脂微粒子等が挙げられる。
【００７４】
背面層の厚さは、０．０１μｍ以上、０．５μｍ以下であることが好ましく、０．０２μｍ以上、０．４μｍ以下であることがより好ましい。背面層の厚さを上記数値範囲とすることにより、熱転写時の熱エネルギーの伝達性を維持しつつ、スティッキングやシワの発生等を防止できる。
【００７５】
背面層は、上記材料を水又は適当な溶媒へ分散又は溶解して、ロールコート法、リバースロールコート法、グラビアコート法、リバースグラビアコート法、バーコート法及びロッドコート法等の公知の手段により、基材上に塗布して塗膜を形成させ、これを乾燥させることにより形成できる。
【実施例】
【００７６】
次に実施例を挙げて、本発明をさらに詳細に説明するが、本発明は、これら実施例に限定されるものではない。なお、離型層形成用塗工液および着色層形成用塗工液の各成分の配合量は、固形分換算していない配合量を表したものである。【００７７】
実施例１
厚さ４．５μｍの未処理ＰＥＴフィルムの一方の面に、下記組成の背面層形成用塗工液を塗布し、乾燥させることにより、厚さ０．０５μｍの背面層を形成させた。
＜背面層形成用塗工液＞
・シリコン変性アクリル                                    １０質量部
・メチルエチルケトン（ＭＥＫ）                            １０質量部【００７８】
次に、ＰＥＴフィルムの、背面層が設けられていない面に、下記組成の離型層形成用塗工液を塗布し、乾燥させることにより、厚さ０．１μｍの離型層を形成させた。
＜離型層形成用塗工液＞
・アルミナゾル                                            ８０質量部
（日産化学工業（株）製、ＡＳ−２００、固形分：１０％、コロイド粒子の一次粒子径：１０ｎｍ）
・酢酸ビニル−ビニルピロリドン共重合体（水性ビニル系樹脂）  ４質量部
（アイエスピー・ジャパン製、Ｅ−３３５、固形分：５０％）
・水                                                      ４０質量部
・イソプロピルアルコール（ＩＰＡ）                        ４０質量部【００７９】
上記のようにして形成した離型層上に、下記組成の剥離層形成用材料を調合し、ホットメルトコートにて塗布し、乾燥させることにより、厚さ３．０μｍの剥離層を形成させた。
＜剥離層形成用材料＞
・カルナバワックス                                        ６０質量部
・パラフィンワックス                                      ４０質量部【００８０】
上記のようにして形成した剥離層上に、下記組成の着色層形成用塗工液を塗布し、乾燥させることにより厚さ１．０μｍの着色層を形成させ、熱転写シートを得た。
＜着色層形成用塗工液＞
・カーボン分散液                                        １００質量部
（富士色素（株）製、ＦＵＪＩ ＳＰ Ｂｌａｃｋ ８９９０、固形分：３１％）
・カルナバワックス                                      １８０質量部
（コニシ（株）製、ＷＥ−９５、固形分：４０％）
・水                                                      ４０質量部
・ＩＰＡ                                                １２０質量部【００８１】
実施例２〜４
離型層におけるアルミナゾル及び酢酸ビニル−ビニルピロリドン共重合体の固形分比を表１の様に変更した以外は、実施例１と同様にして熱転写シートを得た。【００８２】
実施例５
離型層形成用塗工液の組成を、下記のように変更した以外は、実施例１と同様にして熱転写シートを得た。
＜離型層形成用塗工液＞
・アルミナゾル                                            ８０質量部
（日産化学工業（株）製、ＡＳ−２００、固形分：１０％、コロイド粒子の一次粒子径：１０ｎｍ）
・ポリアミドエポキシ樹脂（水性エポキシ樹脂）                ８質量部
（住友化学（株）製、Ｓｕｍｉｒｅｚ  Ｒｅｓｉｎ（登録商標）６７５Ａ、固形分：２５％）
・水                                                      ５０質量部
・ＩＰＡ                                                  ５０質量部【００８３】
実施例６
離型層形成用塗工液の組成を、下記のように変更した以外は、実施例１と同様にして熱転写シートを得た。
＜離型層形成用塗工液＞
・アルミナゾル                                            ８０質量部
（日産化学工業（株）製、ＡＳ−２００、固形分：１０％、コロイド粒子の一次粒子径：１０ｎｍ）
・ポリビニルアルコール（ＰＶＡ）（水性ビニル系樹脂）        ２質量部
（日本合成化学（株）製、ＮＨ−１８）
・水                                                      ５０質量部
・ＩＰＡ                                                  ５０質量部【００８４】
実施例７
離型層形成用塗工液の組成を、下記のように変更した以外は、実施例１と同様にして熱転写シートを得た。
＜離型層形成用塗工液＞
・アルミナゾル                                            ８０質量部
（日産化学工業（株）製、ＡＳ−２００、固形分：１０％、コロイド粒子の一次粒子径：１０ｎｍ）
・水性ポリウレタン系樹脂                                ７．７質量部
（第一工業化学（株）製、スーパーフレックス６５０、固形分：２６％）
・水                                                      ５０質量部
・ＩＰＡ                                                  ５０質量部【００８５】
実施例８
剥離層の厚さを１μｍに変更し、転写層の厚さを１μｍとした以外は、実施例１と同様にして熱転写シートを得た。【００８６】
比較例１
離型層形成用塗工液の組成を、下記のように変更した以外は、実施例１と同様にして熱転写シートを得た。
＜離型層形成用塗工液＞
・アルミナゾル                                          １００質量部
（日産化学工業（株）製、ＡＳ−２００、固形分：１０％、コロイド粒子の一次粒子径：１０ｎｍ）
・水                                                      ５０質量部
・ＩＰＡ                                                  ５０質量部【００８７】
比較例２
離型層形成用塗工液の組成を、下記のように変更した以外は、実施例１と同様にして熱転写シートを得た。
＜離型層形成用塗工液＞
・酢酸ビニル−ビニルピロリドン共重合体（水性ビニル系樹脂）１０質量部
（アイエスピー・ジャパン製、Ｅ−３３５、固形分：５０％）
・水                                                    １００質量部
・ＩＰＡ                                                １００質量部【００８８】
比較例３
離型層形成用塗工液の組成を、下記のように変更した以外は、実施例１と同様にして熱転写シートを得た。
＜離型層形成用塗工液＞
・ポリエステル系樹脂                                      １０質量部
（東洋紡（株）製、バイロン（登録商標）２００）
・ＭＥＫ                                                １００質量部
・トルエン（ＴＯＬ）                                    １００質量部【００８９】
比較例４
離型層形成用塗工液の組成を、下記のように変更した以外は、実施例１と同様にして熱転写シートを得た。
＜離型層形成用塗工液＞
・セルロースアセテートプロピオネート（ＣＡＰ）            １０質量部
（イーストマンケミカル製、ＣＡＰ−４８２−２０）
・ＭＥＫ                                                １００質量部
・ＴＯＬ                                                １００質量部【００９０】
比較例５
離型層形成用塗工液の組成を、下記のように変更した以外は、実施例１と同様にして熱転写シートを得た。
＜離型層形成用塗工液＞
・（メタ）アクリル系樹脂                                  １０質量部
（三菱ケミカル（株）製、ダイヤナール（登録商標）ＢＲ−８５）
・ＭＥＫ                                                １００質量部
・ＴＯＬ                                                １００質量部【００９１】
比較例６
離型層形成用塗工液の組成を、下記のように変更した以外は、実施例１と同様にして熱転写シートを得た。
＜離型層形成用塗工液＞
・コロイダルシリカ                                      １００質量部
（日産化学工業(株)製、ＳＴ−ＯＬ、固形分：２０％）
・水                                                      ５０質量部
・ＩＰＡ                                                  ５０質量部【００９２】
比較例７
離型層形成用塗工液の組成を、下記のように変更した以外は、実施例１と同様にして熱転写シートを得た。
＜離型層形成用塗工液＞
・コロイダルシリカ                                        ４０質量部
（日産化学工業(株)製、ＳＴ−ＯＬ、固形分：２０％）
・酢酸ビニル−ビニルピロリドン共重合体（水性ビニル系樹脂）  ４質量部
（アイエスピー・ジャパン製、Ｅ−３３５、固形分：５０％）
・水                                                      ４０質量部
・ＩＰＡ                                                  ４０質量部【００９３】
比較例８
離型層を設けなかった以外は、実施例１と同様にして熱転写シートを得た。【００９４】
＜＜箔落ち防止性試験＞＞
上記実施例及び比較例において作製した熱転写シートを、巻き取り、リボンとした。
このリボンを、５℃、２０ＲＨ％環境にて、実機プリンター（ＤＡＴＡＭＡＸ（株）製、Ｉ−４３０８）を用いて、搬送した。搬送中にリボンから転写層の異常剥離（こぼれ）が発生するかを目視により確認し、以下の評価基準に従い、評価した。
（評価基準）
Ａ：転写層のこぼれがない
ＮＧ：転写層のこぼれがある【００９５】
＜＜剥離性試験＞＞
上記実施例及び比較例において作製した熱転写シート及び被転写体として白色のコート紙ラベル（Ａｖｅｒｙ  Ｄｅｎｎｉｓｏｎ（株）製、Ｆａｓｓｏｎ １Ｃ）を用い、黒ベタ画像を印画した。
なお、印画には、実機プリンター（ＤＡＴＡＭＡＸ（株）製、Ｉ−４３０８）を、印字スピード２０３．２ｍｍ／秒（８ＩＰＳ）、印字エネルギー１２の条件にて使用した。
上記のようにして得られた印字における剥離痕の発生の有無を目視により確認し、下記評価基準に従い、評価した。
（評価基準）
Ａ：剥離痕及び尾引きが発生していなかった。
Ｂ：剥離痕及び尾引きが若干発生していた。
ＮＧ：剥離痕が発生していた。【００９６】
＜＜剥離力試験＞＞
加熱板上に、１．５ｃｍ幅の透明両面テープ（ニチバン（株）製、ＮＷ−Ｔ１５）を貼りつけ、これに同幅の上記実施例１及び比較例３において作製した熱転写シートを、着色層を下にして貼り付け、密着させた。加熱板を常温（２２℃）とし、透明両面テープから、デジタルフォースゲージ（ＩＭＡＤＡ（株）製、ＤＰＸ−５）を用いて熱転写シートを９０°剥離すると共に、そのときの荷重（ｇ）を剥離幅（１．５ｃｍ）で除した値を剥離力として測定した。測定結果を表１に示した。表１に記載のように、実施例１において作製した熱転写シートからの転写層の剥離力は、４ｇ／１．５ｃｍ以上であり、常温において転写層が十分に保持されていた。
また、同様にして、加熱板の温度を３０℃とした場合、４０℃とした場合の転写層の剥離力も測定し、結果を表１に示した。実施例において作製した熱転写シートからの転写層の剥離力は、３０℃の場合に１２ｇ／１．５ｃｍ以下、４０℃の場合に４０ｇ／１．５ｃｍ以下であり、その剥離力が過度に上昇していないことがわかった。【００９７】
＜＜画像形成性＞＞
実施例及び比較例において作製した熱転写シート、及び被転写体として白色のコート紙ラベル（Ａｖｅｒｙ  Ｄｅｎｎｉｓｏｎ（株）製、Ｆａｓｓｏｎ １Ｃ）を用い、図３に示す、ｌａｄｄｅｒバーコードを印字した。
なお、印字には、実機プリンター（ＤＡＴＡＭＡＸ（株）製、Ｉ−４３０８）を、印字スピード２０３．２ｍｍ／秒（８ＩＰＳ）、印字エネルギー１２の条件にて使用した。
上記のようにして得られた印字における尾引きの発生の有無を目視により確認すると共に、バーコードチェッカー（Ｈｏｎｅｙｗｅｌｌ（株）製、Ｑｕｉｃｋ  Ｃｈｅｃｋ  ８５０）を用いて、以下の評価基準に従い、評価した。
（評価基準）
Ａ：転写性に問題なく、バーコードチェッカーによる判定結果がＡ又はＢであった。
Ｂ：尾引き等の転写不良が僅かに発生するが、バーコードチェッカーによる判定結果がＣ又はＤであり実使用上問題のない範囲であった。
ＮＧ：転写性が不十分であり、バーコードチェッカーによる判定結果がＦか不可であった。
−：箔落ち防止性ＮＧのため、印字が不可能であり評価できなかった。【００９８】
【表１】
0006579463.tif 000002
【符号の説明】
【００９９】
１０：熱転写シート
１１：基材
１２：離型層
１３：転写層
１４：剥離層
１５：着色層
１６：背面層
１７：接着層
【図１】
0006579463.tif 000003
【図２】
0006579463.tif 000004
【図３】
0006579463.tif 000005